(57)【要約】【目的】この発明は、マイロナイト帯に付随する花崗岩質岩がカタクレーサイト化作用を受け、イオウ成分が一定量以上含有する岩石を粉砕した粉末、または該花崗岩質岩の組成鉱物中、石英・長石・黒雲母・方解石を含む天然の岩石にイオウ成分を調整・配合した、粉末の消臭基材を提供する。【構成】花崗岩質岩中の黒雲母花崗岩・黒雲母花崗閃緑岩がカタクレーサイト化作用を受けた岩石を粉砕して得られた粉末、またはそこから石英質分を除去し、抽出された成分の粒状・粉末、又は該花崗岩質岩の組成鉱物中、石英・長石・黒雲母・方解石を含む天然の岩石を粉砕した粉末にイオウ（酸化物・化合物を含む）の元素比率を０．１〜５．０％で配合し、ｐｈが７〜１０までのアルカリ性を保持するよう調整してできた、５ｍｍ〜０．０００１μまでの粒状または粉末を調整・配合し、プラスチック・樹脂類・合成繊維・天然繊維・紙類等に付着・固着又は混入した消臭基材であることを特徴とする。【選択図】なし【特許請求の範囲】
【請求項１】
花崗岩質岩を粉砕し石英質分を除去・抽出した５ｍｍ〜０．０００１μまでの粒状又は粉末のホルムアルデヒド消臭基材。
【請求項２】
花崗岩質岩を粉砕してできた粉末に硫黄・硫黄酸化物又は硫黄化合物を配合し、元素重量比０．１％〜５．０％及びｐｈが７〜１０までのアルカリ性を保持するよう調整してできた５ｍｍ〜０．０００１μまでの粒状又は粉末の消臭基材。
【請求項３】
花崗岩質岩を粉砕してできた１００ｍｍ〜０．０００１μまでの粒状又は粉末をプラスチック・樹脂類・合成繊維・天然繊維・紙類・ガラス陶磁器類・金属類でできた容器・袋類・ネットの袋へ入れた消臭基材。
【請求項４】
請求項１から請求項３までの方法で得られた粒状・粉末の担持量１０ｇ／ｍ〜１，０００ｇ／ｍをプラスチック・樹脂類・合成繊維・天然繊維・紙類に合成糊・接着剤・塗料類のバインダーを使用し、付着・固着又は混入した消臭フィルター材。
【請求項５】
請求項１から請求項３までの方法で得られた粒状・粉末の担持する量１０ｇ／ｍ〜１，０００ｇ／ｍを付着・固着又は混入したプラスチック・樹脂類・合成繊維・天然繊維・紙類あるいは粉末そのものだけ１００％付着・固着したものを、素材のままのプラスチック・樹脂類・合成繊維・天然繊維・紙類を合成糊・接着剤・塗料類のバインダーを使用又は熱処理などにより、複数張り合わせた消臭基材。
【請求項６】
請求項１から請求項３までの方法で得られた粒状・粉体状の担持する量１０ｇ／ｍ〜１，０００ｇ／ｍとし、合成糊・接着剤・塗料類をバインダーとして使用した、プラスチック・樹脂類・合成繊維・内装用クロス・内装和紙・合板・木材半製品などの表面に付着・固着又はバインダーに混入して塗布した消臭内壁材・天井材及び床材。
【請求項７】
請求項１から請求項３までの方法で得られた粒状・粉体状の重量比２．０％〜９０％を混入したコンクリート・石膏・漆喰の消臭二次製品、又は粒状・粉末を２．０％〜８０％混入したモルタル・石膏・漆喰の消臭基材。
【請求項８】
請求項１から請求項３までの方法で得られた粒状・粉体状の重量比１０％〜１００％を使用し、焼成された陶磁器類・煉瓦類及び上薬として該粉末を使用し焼成された陶磁器類・煉瓦類又は該粉末の配合された消臭上薬材。
【請求項９】
請求項１から請求項３までの方法で得られた粒状・粉末を、バインダーの有無を問わず１０．０ｍｍ〜１．０ｍｍの粒に整形してできた消臭基材。
【請求項１０】
請求項１から請求項３までの方法で得られた粒状・粉末の重量比５．０％〜９０％を、ゲル状の固体に混入又は粒状・粉末の塊を包み込んだ消臭製品。
【請求項１１】
請求項１から請求項３までの方法で得られた粒状・粉末を鋳型として炭素前駆体としての炭素含有溶液又は炭素含有ガスを含浸させ、加熱・薬品処理によって炭素を吸着させてこの炭素を薬剤処理によって取り出してできた成型活性炭。
【請求項１２】
請求項１から請求項３までの方法で得られた粉末の担持量１０ｇ／ｍ〜１，０００ｇ／ｍをプラスチック・樹脂類・合成繊維・天然繊維・紙類に合成糊・接着剤・塗料類のバインダーを使用し、付着・固着又は混入した鮮度保持材。
【発明の詳細な説明】
【０００１】
【発明の属する技術分野】
本発明者は調査・研究により自然石の花崗岩質岩で黒雲母花崗岩・黒雲母花崗閃緑岩がマイロナイト帯に有り、カタクレーサイト化（圧砕作用）を受けた多孔質な岩石で、組成元素成分中に硫黄成分（元素比０．０５％以上）を有する岩体に、強力な消臭・脱臭効果を有することを突き止め、特にホルムアルデヒドに対して有効な性能を持っている事を発見した。
本発明は当該岩石から石英質分を除去し濃縮することにより、その消臭効果を最大限引き出すものである。
当粒状・粉体状の特性は、石英質・ガラス質材を通した場合は消臭効果が減退するが、プラスチック類・ビニール類・及び紙質類を通した場合には消臭効果を保持する特性を利用した新素材に関するものである。
【０００２】
【従来の技術】
現在、居住空間について新建材の導入、室内空間の高気密化・高断熱化・新技術・新工法の高度化等急速に進んだ結果、ホルムアルデヒドや揮発性有機化合物（ＶＯＣ）などによる室内空気質の汚染が大きな社会問題となっている。
いわゆるシックハウス症候群の代表的な気体がホルムアルデヒドである。症状はめまい、吐き気、痙攣、硬直、不眠、不安定、知覚異常、のどの渇き、湿疹、食欲不振、目がチカチカする、自律神経障害症等々であるが、その症状が進んだ段階が科学物質過敏症であり、その原因対象物は合板・フローリング・壁紙・家具等に使用されている接着剤・防虫剤・塗料・化粧品等であるが、その対象化学物質があまりにも多く、シックハウス症の原因特定も、治療も困難な現状である。
現在活性炭を中心に竹炭・備長炭又はゼオライト（凝灰岩）・有機質材・珪藻土等、又は公知となっているアルカリ土類・アルカリ金属の炭酸塩・酢酸塩・アンモニウム塩等を併用し、配合利用されてきたが、ホルムアルデヒドに関しては１００％の消臭・脱臭まではいかない。（例えば特許文献１参照）
尚最近建材や家具の製造段階で使用される接着剤に残存するホルムアルデヒド予備軍であるホルマリンの削減の為使用されるアセト酢酸アミドを利用したホルムアルデヒド除去剤も開発されて（例えば特許文献２参照）性能の高い試験結果を出しているが、文献の通りアセト酢酸アミド自体は水溶液として供給され使用できるものである。それ自体一時的に利用するのは可能と思えるが、ホルムアルデヒドは半年から１年以上の長期間室内・車内に発散・浮遊し続ける物質であり、またアセト酢酸アミドを空気中にさらして置くと、自然分解を含めて持続性に疑問が残る。
それにアセト酢酸アミドは水溶液なため、親水性が良いため二次的弊害が出やすく、活性炭や木炭に担持させて利用できても上記の通り一時的であり、使用後の処分も考えなくてはいけない。
また、他に岩石でマイナスイオン効果の癒し作用という点で抗菌・殺菌・浄化・消臭・脱臭・鮮度保持等々効果が記されている文献・資料等あるが、消臭・脱臭効果のみを考察してみると、公開特許より麦飯石・花崗班岩（イオウ成分０．０５％以下。）・千枚岩など（例えば特許文献３から５参照）に関してみても消臭まではいかなく、減臭効果しか期待できないのが現状である。
また平成５年以後硫黄成分を使用した脱臭剤も開発されてアンモニア・硫化水素・トルエン等の性能は明記されているが、ホルムアルデヒドに関しては記載されてなく、また火力発電所から排出される原油煤・重油煤を原材料とすることで、ダイオキシン類・重金属類の含有が予想され（例えば特許文献６参照）、それに硫黄成分を０．５〜１５重量％使用した固体酸という強酸の性状のものであり（例えば特許文献７参照）、環境を考えると躊躇せざるをえない。
また当該花崗岩質岩は、主に黒雲母花崗岩・黒雲母花崗閃緑岩がカタクレーサイト化作用（破砕作用）を受けた岩石であり、人体や環境に有害な物質は含んでいない天然の岩石である。（例えば非特許文献１参照）
以上のように環境に優しく長い期間安定的にアンモニア・硫化水素はもとより、ホルムアルデヒドに対しても強い消臭・脱臭作用を有し、また当該粉末の混入プラスチックによる利用範囲まで期待できるものは、ほとんど無かった。
【０００３】
【特許文献１】
特開平７−１７８１５２号公報
【特許文献２】
特開２００２−１９１９７０号公報
【特許文献３】
特開２００２−１８７７８６号公報
【特許文献４】
特開２００２−３７４３号公報
【特許文献５】
特開平１０−３１４５７９号公報
【特許文献６】
特開平０６−２５４３９１号公報
【特許文献７】
特開平０５−２５３４７５号公報
【非特許文献１】
地質学雑誌，１９９８年２月，第１０４巻，第２号，１２５−１２６ページ
【０００４】
【発明が解決しようとする課題】
本発明は、その課題を解決すべく、特にホルムアルデヒドの臭いに対し吸着作用を伴い、分解等により安定して長期間、周辺数メートルまで消臭効果を及ぼすホルムアルデヒド等消臭基材の開発を課題として、研究をすすめた。
【０００５】
【課題を解決するための手段】
初めに花崗岩質岩は地下深くから噴出してくる高温のマグマ（２，０００℃以上）がゆっくり冷却し結晶して出来たものであるが、イオウの溶解温度は１１２．８℃、沸騰温度は４４４．０℃で気化して水蒸気などといっしょに噴出してしまい、花崗岩質岩の組成中にみいだされる事は少ないものである。
また、該花崗岩質岩（本稿においてこれを「恵陽石」と呼ぶ。以下同じ。）は、地質構造の複雑な断層帯に位置していたことからマイロナイト帯に付随する黒雲母花崗岩・黒雲母花崗閃緑岩が、カタクレーサイト化（カタクレーサイト：岩石が破砕組織を有する岩）が進み、結晶間の粒間破断、粒界破断、鉱物の折れ曲がり、粒状化や粉砕、回転等の機械的変形構造を伴って、長石を主体とする比較的大型の斑晶が、無数のマイクロクラックを生じさせ、その結晶内の微細な組織にも破砕が進行した、極めて特殊な結晶形態（カタクレーサイト化）を示すに至り創生された岩石と考えられる。
特に長石類が圧砕作用を強く受け安く、その含有結晶中にマイクロクラックの発達が顕著に見られ、構造運動によるせん断破壊の影響を強く残している事が確認できた。従って、恵陽石はこのような複雑な地質学的背景から生成したために、これまで知られていなかった多様な機能を有するに至ったものと考えられる。
このような地質学的背景から勘案すると、恵陽石の性状は、国内に広く分布する花崗岩類の多くとは、その性格を異にしていることは明白であり、その分布も、構造線を構成するマイロナイト帯に付随する花崗岩体の中にあっても、比較的限られた条件下で生成したものであり、その結果、多様な機能を獲得したものと想定される。
また、硫黄成分は、上記のように本来花崗岩類には含まれず、該花崗岩の生成後に、鉱化変質作用の影響でもたらされたものと考えられる。該恵陽石内の硫黄成分の働きは、吸湿作用および還元作用がある事が知られている。それに二酸化イオウ（ＳＯ２）・三酸化イオウ（ＳＯ３）などは周辺の水分を吸湿し、水分が加わる事により亜硫酸・希硫酸として非常に活性的であり、該恵陽石のイオン化傾向の特に大きなカリウムを中心とした金属酸化物との還元・酸化反応を促し、消臭に有効なガスを少量づつ発生しているものである。またマンガン成分は、それらの触媒として作用するものであり、これらを総合して考察すると、硫黄成分等に吸湿作用が有る事で、臭い成分も当然吸収・捕獲され、酸化・還元作用にあい分解される。また空中に漂っている臭い成分は、微量な発生ガス等により、酸化してしまうものと推測できる。
本発明は花崗岩質岩の内、黒雲母花崗岩・黒雲母花崗閃緑岩がカタクレーサイト化作用を受けた岩体の中に、イオウの元素比率が０．０５％以上含有している原石を粉砕し、石英質分を除去・抽出した粒状又は粉末の消臭基材であることを特徴とする。
又は該恵陽石の粉末に、硫黄（酸化物・化合物含む）の元素比率０．１〜５．０％を配合しｐｈが７〜１０に調整した５ｍｍ〜０．０００１μの粒状・粉末とし、それらの粉末を一定の重量比でプラスチック・樹脂・塗料・合成繊維・紙類・セメント・石膏等又はゲル状の寒天・ゼリー・吸水性樹脂等に混入した消臭基材・フィルター材等として利用する事を特徴とし、上記の課題を解決するため幾度も分析・実験・検証を重ね最上であることを確認した。
以上本発明はアンモニア・硫化水素・特にホルムアルデヒドまで簡単に処理してしまう機能を持った新素材である。
【０００６】
【実施例１】
ホルムアルデヒドについての性能検査を掲載する。
【表１】
2004329817.tif 000002
検査の方法はホルムアルデヒドについて検知管法ＧＡＳＴＥＣ  Ｎｏ．９１Ｌ型を採用。
尚上記ホルムアルデヒドの試験結果を考察すると、直後はどちらも消臭率１０％と低い値だが、１時間後で９０％・８０％と強い消臭効果をみせている。その後３時間までにどちらも１００％の消臭性能を示しているが実際は、１時間半前後で完全にホルムアルデヒドを消臭・脱臭してしまっている。
またホルムアルデヒドの環境基準は０．０８ｐｐｍであり、普通の生活住空間・車内空間等で問題になる数値は０．５ｐｐｍ以下の数値で、アレルギー体質の方々を中心として症状を発症している現状を考えると、高い数値で消臭・脱臭試験をしてもあまり意味が無いとの事で、表１に示すように当該性能試験のホルムアルデヒド残存量についての初期数値に関して２．０ｐｐｍを採用した。
【０００７】
【実施例２】
アンモニア及び硫化水素についての性能検査を掲載する。
【表２】
2004329817.tif 000003
検査の方法はアンモニアについて検知管法ＧＡＳＴＥＣＮｏ．３Ｌ型、硫化水素については検知管法ＧＡＳＴＥＣＮｏ．４Ｌ型を採用した。
当粒子及び粉体（１００ｇ）また、プラスチックペレット（当粒子・粉体４０ｇ混入）の性能試験結果について説明する。
試料名の対照の右横へ試験データーを記載してあるが、対照の右横部分は、アンモニアのみ、硫化水素のみの自然分解を、時間に対する残存減少率として表したものである。
２段目は試料名の恵陽石５ｍｍの粒状、１００ｇのデーターである。
アンモニア９ｐｐｍの添加濃度にしての当粒状・粉体による経過時間ごとの残存減少率である。直後で消臭率が６７％に上がり、１時間後には１００％の消臭率なり、完全に消失したことを示す。
また、硫化水素の数値は直後で１５％、１時間後で５０％、８時間後で１００％となった。
３段目は同試料の２ｍｍの粒子状態で、アンモニアの数値が、上記５ｍｍの粒状には及ばないが、時間の経過とともに、減少しているのを確認できる。
硫化水素の数値は、２段目より大幅に改善され、減少している。
最下段は、プラスチックペレットに４０ｇの当粉末を混入した試料である。
アンモニア９ｐｐｍを添加直後、６７％の消臭率で、１時間後に８９％。３時間後は１００％消臭した。また、硫化水素も直後で６５％、１時間後で７５％消臭した。
表１と表２を比較検討するとアンモニア臭・硫化水素臭にも強い消臭作用を有しているが特にホルムアルデヒドに対してはアンモニア臭と同等かそれ以上の性能の高さを示している事を確認できる。
尚、これらの性能試験で使用したアンモニア、硫化水素の１０ｐｐｍという数値は、日常的に存在する範囲での数値を使用した。
他の製品の性能試験では、１００ｐｐｍからの試験結果などをデーターとして使用しているが、非現実的で意味がない。
【０００８】
【実施例３】
ホルムアルデヒドに対する破過試験の結果を掲載する。
【表３】
2004329817.tif 000004
該恵陽石の粉末１００ｇの入った容器へ濃度１．０ｐｐｍのホルムアルデヒドを流量１．５Ｌ／ｍｉｎで送り、検知管はＮＯ．９１Ｌを使用して得た結果である。表の測定間（Ｌ）とは下に向かい、１・１・３・５０・１０・・・と記してあるが、１リットル通過した時・２リットル目が通過した時・５リットル目が通過した時・５５リットル目が通過した時・６５リットル目が通過した時・・・であり、累積（Ｌ）とは前記の通りガスが通過した累積を指し、検知管測定濃度（ｐｐｍ）とは各段ごと、通過量時点のガス濃度測定値を記してある。
該表３について検証してみると、累積（Ｌ）の２６５リットルまでは測定濃度０．０で、３１５リットルになって初めて０．１ｐｐｍの数値が見られる。４６５リットルになって０．３ｐｐｍに上がり、それでもまだ消臭機能を残している事が理解できる。５１５リットルまででガスボンベ２本使用し、当ホルムアルデヒドに対する破過試験を終えなくてはならなく、残念ではあるが、性能の高さがはっきりと検証できた結果である。
【０００９】
【実施例４】
硫化水素に対する破過試験の結果を掲載する。
【表４】
2004329817.tif 000005
該試験の方式は、上記の通りであるが、ガス濃度が、１０ｐｐｍで送り出され、使用検知管はＮＯ．４ＬＫ及びＮＯ．４ＬＴを使用して行なった。
該表４について検証してみると、累積（Ｌ）の２リットルで測定濃度が１．２ｐｐｍで上記ホルムアルデヒドの効果と比較して見劣りするが、累積（Ｌ）の８リットルから５３リットルまで濃度が２ｐｐｍ、累積（Ｌ）１１３リットルまで濃度が２．５ｐｐｍ、累積（Ｌ）１７５リットルまでの濃度が３ｐｐｍ、累積（Ｌ）２１３リットルで濃度が４ｐｐｍまで上がり、累積（Ｌ）２３３リットルで濃度が５ｐｐｍでだいたい終了したが、全体的に緩やかな消臭性能を有していることが理解できる。
【００１０】
【実施例５】
アンモニアに対する破過試験の結果を掲載する。
【表５】
2004329817.tif 000006
該恵陽石のアンモニアに対する破過試験の結果を掲載する。
該試験の方式は、上記２つの通りであるが、ガス濃度が、１０ｐｐｍで送り出され、検知管はＮＯ．３Ｌを使用して行なった。
該表５について説明すると、累積（Ｌ）の２リットルで測定濃度が＜０．５ｐｐｍと記してあるが、０．５ｐｐｍ以下は測定不能なためこのような記し方になった。
該表５を検証すると、上記の通り累積（Ｌ）２リットルで濃度が＜０．５ｐｐｍ、それが累積（Ｌ）６０１リットルまで続き、消臭効果を際立たせている。累積（Ｌ）７０１リットルまでの濃度が０．５ｐｐｍとやっと数字が記された。累積１０６１リットルまでの測定濃度が１．０ｐｐｍ、累積１２１１リットルで測定濃度が２．５ｐｐｍ。最後の累積１２６１リットルで測定濃度が３．０ｐｐｍと３本のガスボンベを使用したが、ホルムアルデヒドに対する破過試験と伴に、もう少し能力を残して終了した。
該結果を考察すると、これほどの多量のガスを消臭するメカニズムは、吸着だけでは説明がつかなく、分解作用をも備え持っていると考えざるをえない。
【００１１】
該恵陽石の成分表を掲載する。
【表６】
2004329817.tif 000007
該恵陽石の組成鉱物中で石英質分が少ない代わり長石分が多い為、この様な組成にできた岩石である。また、注目できることとして硫黄成分が０．１１％含有している事と、カリウム成分が６．０６％と通常の花崗岩よりも約２倍含有している事が特徴である。
【００１２】
該恵陽石の重金属等の溶出試験結果について説明する。
【表７】
2004329817.tif 000008
はじめに硫黄成分を多量に含むものは一般に鉱床を形成している物が多く、そのような鉱床地帯では有害な重金属類を含むことが多いが、該岩石にはそのような有害物質は上記溶出試験結果から含まれていないことが確認されている。
表４に関しては、一般に普及させる上で基本的な事なので掲載した。ちなみに全項目が基準以下という事で安全を示している。
【００１３】
また請求項１・請求項３については、粒状・粉末状の扱い易いサイズに加工し、そのままの状態でプラスチック・樹脂類・合成繊維・天然繊維・紙類・ガラス陶磁器類・金属類などの容器・袋類・ネットの袋へ直接入れる事により、特に住宅内のあらゆる所、または自動車内の室内・エアコンの周辺及び空調部分でホルムアルデヒド等の１００％の消臭が期待できる。
又この項目にはすでに知られているもので、活性炭等が使用されている靴の中への敷き皮にも代用可能であり、使用効果も長持ちして靴の蒸れ臭も収まり、足の裏からの健康にも有用である。
請求項２については当該花崗岩質岩（恵陽石）を分析・実験・検討した結果、該恵陽石の粉末に硫黄またはそれらの酸化物・化合物をｐｈ７〜１０に調整し配合するヒドに対する破過試験と伴に、もう少し能力を残して終了した。
該結果を考察すると、これほどの多量のガスを消臭するメカニズムは、吸着だけでは説明がつかなく、分解作用をも備え持っていると考えざるをえない。
【００１１】
該恵陽石の成分表を掲載する。
【表６】
該恵陽石の組成鉱物中で石英質分が少ない代わり長石分が多い為、この様な組成にできた岩石である。また、注目できることとして硫黄成分が０．１１％含有している事と、カリウム成分が６．０６％と通常の花崗岩よりも約２倍含有している事が特徴である。
【００１２】
該恵陽石の重金属等の溶出試験結果について説明する。
【表７】
はじめに硫黄成分を多量に含むものは一般に鉱床を形成している物が多く、そのような鉱床地帯では有害な重金属類を含むことが多いが、該岩石にはそのような有害物質は上記溶出試験結果から含まれていないことが確認されている。
表４に関しては、一般に普及させる上で基本的な事なので掲載した。ちなみに全項目が基準以下という事で安全を示している。
【００１３】
該恵陽石の電子顕微鏡写真結果について説明する。
電子顕微鏡による観察の目的は、該恵陽石の表面の吸着等の機構をかいめいするために実施したものである。観察結果から、岩石顕微鏡では見えない（岩石顕微鏡は、試料を薄く研磨してかんさつし、一般的に観察倍率は２５０倍以下である。）、破断した自然な状態の岩片の表面の状況が明らかとなった。
５０００〜３００００倍の倍率で観察した結果、ハンマーで破断された恵陽石の表面には、１〜３ミクロン程度の比較的規則的な空隙が無数に認められた。このような凹凸のために、表面積効果が大きく働くと供に、空隙の中に、いろいろな物質を吸着し易い能力を有することが窺えた。
このような規則的な空隙を有する結晶は、恵陽石の構成結晶のうち、長石と石英が主体となっているが、主に斑晶として含まれる長石が変質していることが確認でき、石英の破断面は比較的滑らかなものと考えられたが、多少の凹凸が確認でき、少なからず効果がある事が理解できる。
長石には、既に岩石顕微鏡観察で明らかになったように、結晶中に多数のマイクロクラックが発達しており、このマイクロクラックは、マイロナイト帯分布域の構造運動によって破砕の影響を被った岩石が有する特徴と考えられている。
従って、無数の規則的な空隙は、マイクロクラックに沿って破断した長石の結晶配列の状況を示しているものと考えられ、このようなマイクロクラックに沿った破談面では、軟質な長石部分がダストとなって脱落し、比較的強固な長石の結晶の外壁のみ残存した状態のため、無数の規則的な空隙となって見えるものと考えることができる。
また、長石の外壁を４００００倍の電子顕微鏡で観察してみると、剥脱した長石の薄片が見られ、剥脱する前の結晶の結びつきが弱く、薄片結晶の層状構造になっていることが確認できた。
その層状構造の薄片間の隙間は１ナノ前後であり、有効表面積は既存の活性炭をはるかにしのぐことが理解できる。
【００１４】
また請求項１・請求項３については、粒状・粉末状の扱い易いサイズに加工し、そのままの状態でプラスチック・樹脂類・合成繊維・天然繊維・紙類・ガラス陶磁器類・金属類などの容器・袋類・ネットの袋へ直接入れる事により、特に住宅内のあらゆる所、または自動車内の室内・エアコンの周辺及び空調部分でホルムアルデヒド等の１００％の消臭が期待できる。
又この項目にはすでに知られているもので、活性炭等が使用されている靴の中への敷き皮にも代用可能であり、使用効果も長持ちして靴の蒸れ臭も収まり、足の裏からの健康にも有用である。
請求項２については当該花崗岩質岩（恵陽石）を分析・実験・検討した結果、該恵陽石の粉末に硫黄またはそれらの酸化物・化合物をｐｈ７〜１０に調整し配合することで該性能を強化できる。
請求項４については請求項１〜請求項３の各方法で得られた粉末をプラスチック・樹脂類・合成繊維・紙類に該恵陽石粉末１０ｇ／ｍ〜１，０００ｇ／ｍをバインダーとして合成糊・接着剤・塗料類を使用、担持し付着・固着・混入させることにより素材として多岐にわたり、利用可能となる。例えばプラスチック・樹脂類に付着・固着・混入したペレットを容器・袋類に入れて室内・車内に置くだけでもいいが、成型して人形・動物・造花・灰皿の一部・キャラクターもの・容器本体・筆立て等々使い方は臭いのある所のものへほとんど利用可能である。特に台所を中心としたごみ箱・味噌・醤油などの容器類、厨房の換気のダクト本体または、エレメント形式にした空気清浄システムに利用しても強力な消臭・脱臭効果が期待できる。
またトイレの便器のプラスチック部分、タオルを下げるハンガーなど考えられる。
一方、我々にとって最も身近な物で考えられるのが衣料・寝具等であるが、当該粉末を混入した合成繊維・プラスチック・樹脂類等で衣料品を製作する事で、各自の体臭を消すことができ、特に腋臭に悩まされている方にとっては、肩の周辺や、脇の下の裏生地などへ重点的に使用することで解消することができる。または、寝具全体に使用しても快眠できるが、特に、敷布団と枕に混入したものを使用することにより、ゆったりした眠りを得ることができる。それに、実験・検証した中でタバコを該岩石又は、粒状・粉末等の上に１分間置くだけで、タバコの味がマイルドになり３分以上置くと味がしなくなる。この効果を利用して該混入ブラスチックでタバコ用パイプを作る事で辛いタバコもマイルドに味わうことができる。または、タバコに一体となっているフィルター内の活性炭の代用としても利用可能であり、活性炭とは違った健康に害の有るアセドアルデヒド等の吸着効果が期待できる。
請求項５については２つの用途がある。１つは円筒形・角筒型等さまざまな形の内側に当るものに混入したプラスチック・樹脂類等を使用し、その外側に混入しないプラスチック・樹脂類を張り合わせることにより、補強を持った空調ダクトとして利用できる。または中に混入したものを挟んだ３枚の張りあわせでも有効（内側に出る３枚目の面は、他の２枚より薄い板または膜で表面を保護。）である。
上記２枚または３枚方式で、住宅室内の壁材・床材等の化粧板・ビニールクロス・フローリング材・カーペット・新建材等に使用することで、ホルムアルデヒドの悪臭に対して特に有効な消臭効果を持った素材として利用できるものである。
２つめは、プラスチック又は合成樹脂ネット・合成繊維・紙類・不織布に該恵陽石粉末１０ｇ／ｍ〜１，０００ｇ／ｍをバインダーとして糊・接着剤・塗料類を使用、担持させ付着・固着・混入させたもの、またはバインダー無しにそのまま復数枚で挟み合成繊維・不織布・プラスチック樹脂類を熱・高周波処理等で担持させたものを、消臭フィルターとして空調ダクトの部分１箇所または数箇所へ取り付けて利用する。また、無機質材のガラス繊維・石綿を代用してもその効果を利用できる。
施設や工場特に、住宅街・繁華街の建物の密集している所でのレストラン・飲食店・割烹等の調理による臭いが最近特に迷惑がられ、対策が待たれていたが、当該粉末を１００％使用・混入した消臭フィルターを数個空調ダクトに使用することで、タバコ臭のアルデヒド類を中心に消臭ができるものである。
上記請求項５のフィルターを固定する骨となるプラスチック樹脂類に粉末・顆粒状の粒を混入・付着、又は空気の通る内側部に固着又は箱状にし顆粒を担持させることにより、空気の圧損を防ぎながら効果を得ることができる。
また、フィルターの空気を受ける側か、出る側に複数の羽根を設け（空気の圧損を防ぐように空気の流れに平行な羽根。）、その羽根に該粉末・顆粒状を付着・固着・混入・担持させてもよい。
請求項６については請求項４の実施例に多少重複するが、化粧板等に塗布して仕上げたもの、また混入しないプラスチック・樹脂類・合成繊維・天然繊維・内装用クロス・内装和紙・合板・木材半製品等の表面に、合成糊・接着剤・塗料等のバインダーを使用し、付着・固着・塗布することで消臭効果を得ることができる。
また、常時独特な臭いのする病院・老人ホーム・医療施設等、または生体を解体している工場・肥料工場ほかに、芳香剤工場の空調箇所または一部の部屋等の内壁への塗布する事により消臭効果を得ることができる。請求項５の空調システム内のエレメントと併用することで悪臭を気にせず快適な空間が得られる。
請求項７については、建築物に使用されるコンクリート・石膏・漆喰。特に室内側に内装用のタイル・煉瓦・石材等の目地等、モルタルや、左官仕上げする石膏・漆喰・化粧砂等にブレンドして使用する事により毎日、自然の状態で嫌な臭いを感じない日常生活を送る事ができる。
また、該恵陽石と杉・檜の樹皮を混合し、セメント・石膏・漆喰等により壁材・天井材等の建材として使用することにより、杉・檜の樹皮は腐敗しにくく、殺菌・殺虫効果が有り断熱・防音効果も有し、恵陽石の有害ガスの吸着効果とを併せ持つ多機能な建材を提供できる。
請求項８については、居住している居間・水周りを中心とする内装タイル・煉瓦類に使用する事で、嫌な臭いを消して目的を達成できる。
請求項９については恵陽石粉末のみか、ベントナイト又はゼオライト等１．０％〜７０％をバインダーとして使用、水分を調整し、造粒（１０．０ｍｍ以下の粒）することにより製品として請求項３と同様に容器類・袋類・ネット等へ入れて使用してあらゆる消臭効果を期待できる。
請求項１０については、主に当該粉末をゲル状の固体（寒天・ゼリー・吸水性樹脂等）に混入させ、容器・袋等に入れて消臭効果に利用でき、また見た目に面白い加工製品が考えられる。例えば容器中の底に当該砂粒状のものを入れ、透明なゲル体の物を水と見なし、ゲル体の中に魚・イカ・蛸等のブラスチック・樹脂でできた物を入れるだけで、室内・車内のインテリアとして楽しめる。
請求項１１については、該恵陽石（無機多孔質体）を鋳型炭素化法に利用する事で、これまでに無い多彩な消臭材を生産することができる。恵陽石は分子レベルで制御された規則的な細孔構造を有するのが特徴である。従って、恵陽石の三次元細孔を炭素化の場として利用すれば、制御された細孔構造を持つ多孔質炭素を合成することができる。それは、粉末に炭素を吸着させて、薬剤処理の過程でそれらの調整により、マクロ孔・メソ孔・マイクロ孔のどこまでが必要か調整ができ、シリカ分の残留量の調整で炭素の特性（疎水性）と、シリカの特性（親水性）を兼ね備えたスーパー活性炭として利用範囲が広がるものである。
請求項１１については、紙類・繊維・不織布等に該恵陽石の粉末を付着・固着・混入することにより、野菜・果物等から放出され、腐敗の原因となるエチレンガスを吸着し、鮮度保持に効果的である。
【００１５】
【発明の効果】
本発明は、以上のような構成のため、現在問題となっているシックハウス症候群の元凶であるホルムアルデヒド等の臭いの成分を吸着し、分解作用により、広数メートルにわたり長い期間、強い消臭効果が期待できる。
環境にも優しい画期的な新素材を、そのまま粒状・粉末状で利用することもできるし、プラスチック・樹脂類に混入して、いろんな形で利用することもできる。
１．当新素材入りプラスチック又は該恵陽石粉末を付着した合成繊維・天然繊維を使ったエレメントとして、車両全般の吸気・排気・送風ダクトの周辺・途中へ使う事によりエアコン使用時のかび臭さによる不快感や、タバコのあの臭いも、換気スイッチを入れるだけで消臭し、また抗菌効果によりかびの発生もなく、快適なドライブを楽しめる。
２．または、最初から車内のプラスチック樹脂類・足元のカーペット・椅子材等の一部に混入しておけば、タバコ臭（アセトアルデヒド・ガス化のニコチン等）・ホルムアルデヒドの１００％の消臭効果を得られる。
３．また、冷蔵庫の庫内のプラスチック・樹脂の一部に使用すれば、広範囲、安定、半永久的に消臭し、抗菌効果で生ものの鮮度を維持してくれる。特に、臭いのきついキムチ・クサヤ・納豆等の発酵食品の臭いもほとんど消臭してしまい、当然臭い移りも無くなる。
４．家屋室内の壁材、床材、便器及びその付近に使用することにより、廊下や隣の部屋へのトイレ・ペット臭の漏れもおさまる。又、あまり家庭内では話せない老人臭も意外と気になるものであるが、さりげなく使用する事で消臭効果を得ることができる。
５．恵陽石を用いた鋳型炭素化では、気相からアクリルニトリルを乾燥した恵陽石に吸収させ、γ線で重合した後、生成した恵陽石／ポリアクリロ（ＰＡＮ）複合体を７００℃で熱処理することで細孔内のＰＡＮを炭化する。この恵陽石／炭素複合体をフッ酸と塩酸で二段階処理して恵陽石を完全に溶解させ、細孔中の炭素を取り出す。また、プロピレンと恵陽石を熱処理（７００〜８００℃）し、恵陽石中の細孔内に炭素を堆積させ、恵陽石／炭素複合体から炭素を取り出す。
もう一つは、フェノールとホルムアルデヒドの混合物をアルカリ触媒で処理し、油状のレゾール樹脂を合成する。これを恵陽石（無機多孔質体）の細孔内に含浸し、熱処理で樹脂を重合させ、１，０００℃で炭素化する。細孔内の炭素の充填度を高めるために、この含浸・炭素化過程を繰り返す。
これにベンジンからの熱分解炭素をさらに堆積させる。
この炭素と無機多孔質体の複合物を水酸化フッ化水素酸溶液で処理し、無機多孔質体を溶解させ、細孔内の炭素を取り出すと、骨組みのしっかりした多孔質炭素が生成される。
炭素前駆体の導入や炭素化の方法を変化させる事によって、生成してくる炭素の構造を制御することが可能である。
このような処理は、通常、活性炭がガス賦活などの方法で炭素を活性化処理することで大きな表面積を得ている方法に対して、本法を用いれば、活性化処理無しで大きい表面積を持つ事ができ、生産上の処理コストや、エネルギーの節減にもつながるものである。
このように、該恵陽石の鋳型より調製した炭素は、特異な構造を持つ高表面積の多孔質炭素の生成が可能となり、吸着性能が高く、例えば活性炭の不得意とする親水性のホルムアルデヒドやアンモニアの吸着が可能となり、あるいは、細孔の大きさを制御させて、特定の大きさの分子量を有する物質を選択的に吸着させ利用する事等の多彩な活性炭素としての用途がある。
６．該恵陽石の粉末を付着・固着・混入した紙類・繊維類・不織布・プラスチック樹脂等で生鮮食品の包装用、又は該材質の容器の内側に使用、あるいは該粉末を容器の内側にバインダーを使用して、付着・固着・混入させる事により、野菜・果物・魚・肉等より発生放出されるエチレンガスを吸着する事により劣化を抑え、生鮮食品の鮮度保持期間をより長く保つことができる。
７．その他、該恵陽石と活性炭をブレンドすることにより、親水性（恵陽石）と疎水性（活性炭）の両方の吸着機能を有する事になり、いろんな形で発生する臭いをなくすることもできる。
なお、請求項１の花崗岩質岩から石英質分を除去し、それに伴い抽出される粒状・粉体状の濃縮技術は、マイナスイオン物質にも利用でき、マイナスイオン物質との混合した粉末としても、利用できるため快適な生活環境が得られるものである。
また、該恵陽石以外でもカリウム長石を多く含有する花崗斑岩・石英斑岩・閃長石が酸化作用・風化作用を受け、該多孔質構造を持った岩石も準用できる。